(57)【要約】【課題】流路ユニットの使用中に振動板からの液の染み出しを抑制することが可能な技術を提供する。【解決手段】流路ユニットＵ０は、変形可能な振動板１１と、壁の一部である振動板１１の変形により液体Ｆに圧力が加わる圧力室２１と、を備える。振動板１１は、液体Ｆから固まりを生成する変性剤１４ａを含む。液体噴射ヘッド１は、流路ユニットＵ０と、圧力室２１に連通するノズル６２と、を備える。液体噴射装置２００は、液体噴射ヘッド１を搭載している。振動板１１がセラミック製の基材１２を有する場合、この基材１２の内部１２ｃにある隙間ＣＬ１に変性剤１４ａが含まれてもよい。【選択図】図１
2014184634.tif 000002
【特許請求の範囲】
【請求項１】
変形可能な振動板と、
壁の一部である前記振動板の変形により液体に圧力が加わる圧力室と、
を備えた流路ユニットであって、
前記振動板は、前記液体から固まりを生成する変性剤を含む、流路ユニット。
【請求項２】
前記変性剤は、前記液体に含まれる溶質と分散質の少なくとも一方を前記固まりに変える物質を含む、請求項１に記載の流路ユニット。
【請求項３】
前記変性剤は、前記液体に含まれる物質と反応して析出する物質を含む、請求項１又は請求項２に記載の流路ユニット。
【請求項４】
前記変性剤は、前記液体に含まれる溶媒又は分散媒を前記固まりに変える物質を含む、請求項１〜請求項３のいずれか一項に記載の流路ユニット。
【請求項５】
前記振動板は、セラミック製の基材の内部にある隙間に前記変性剤を含む、請求項１〜請求項４のいずれか一項に記載の流路ユニット。
【請求項６】
請求項１〜請求項５のいずれか一項に記載の流路ユニットと、
前記圧力室に連通するノズルと、
を備える、液体噴射ヘッド。
【請求項７】
請求項６に記載の液体噴射ヘッドを搭載した、液体噴射装置。
【請求項８】
変形可能な振動板と、壁の一部である前記振動板の変形により液体に圧力が加わる圧力室と、を備えた流路ユニットの製造方法であって、
前記振動板のセラミック製の基材となる部分を少なくとも含む前駆体を加熱して前記基材を形成する形成工程と、
前記基材の内部に形成される隙間に、前記液体から固まりを生成する変性剤を含浸させる含浸工程と、
を含む、流路ユニットの製造方法。
【請求項９】
前記含浸工程は、前記基材の環境を減圧すること、前記基材の環境を加圧すること、及び、前記振動板を振動させること、のうちの一つ以上を少なくとも行うことで前記変性剤を前記隙間に浸透させる浸透工程を含む、
請求項８に記載の流路ユニットの製造方法。
【発明の詳細な説明】
【技術分野】
【０００１】
本発明は、流路ユニット、液体噴射ヘッド、液体噴射装置、及び、流路ユニットの製造方法に関する。
【背景技術】
【０００２】
インクジェットヘッド等の液体噴射ヘッドを構成する流路ユニットとして、例えば、液体流路用の空所を形成したグリーンシートと振動板用のグリーンシートとを一体焼成したものが知られている（特許文献１参照。）。液体流路には、例えば、壁の一部である振動板の変形によりインク等の液体に圧力が加わる圧力室、この圧力室への液体の供給路、及び、圧力室からノズルに連通する連通路が含まれる。液体噴射ヘッドは、前述の流路基板とノズルプレート等の接合基板とを接合することにより形成される。
【先行技術文献】
【特許文献】
【０００３】
【特許文献１】特許第３１４４９４８号公報
【発明の概要】
【発明が解決しようとする課題】
【０００４】
近年のノズルは、印刷物等の出力物の高画質化及び高速化に向けて高密度化が進んでいる。また、この高密度化と相反する低コスト化も要求されている。ノズルを高密度化するには、ノズルのピッチを狭くする必要がある。ノズルピッチを狭くするには、圧力室の幅を狭くする必要がある。圧力室の幅が狭くなると、インク滴を吐出するための振動板の変位量が低下する。この変位量の低下を抑えるためには、振動板を薄くする必要がある。しかし、セラミック製の振動板を薄くすると、液体噴射ヘッドの使用中に薄い振動板から液の染み出しが発生することが判った。
【０００５】
上述した液漏れの問題は、液体噴射ヘッドに限らず、種々の流路ユニットにも同様に存在する。
【０００６】
以上を鑑み、本発明の目的の一つは、流路ユニットの使用中に振動板からの液の染み出しを抑制することが可能な技術を提供することにある。
【課題を解決するための手段】
【０００７】
本発明の態様の一つとして、本発明は、変形可能な振動板と、壁の一部である前記振動板の変形により液体に圧力が加わる圧力室と、を備えた流路ユニットであって、前記振動板は、前記液体から固まりを生成する変性剤を含む、態様を有する。
【０００８】
また、本発明は、前記流路ユニットと、前記圧力室に連通するノズルと、を備える、インクジェットヘッド等の液体噴射ヘッドの態様を有する。
更に、本発明は、前記液体噴射ヘッドを搭載した、インクジェットプリンター等の液体噴射装置の態様を有する。
【０００９】
上述した態様において、流路ユニット使用中に圧力室から振動板に液体が浸入すると、振動板に含まれる変性剤によって液体から固まりが生成される。その結果、流路ユニット使用中に圧力室内の液体に由来する液の振動板を通る染み出しが抑制される。従って、本態様は、流路ユニット使用中に振動板からの液の染み出しを抑制することが可能な技術を提供することができる。
なお、染み出る液は、圧力室内の液体そのものに限られず、溶媒など液体の成分の一部を含む。
生成する固まりには、溶質と変性剤とが反応して生じた析出成分といった溶液の一部と変性剤とが結合した固まり、ゲルといった溶液全体を含む固まり、等が含まれる。
本発明は、液体の振動板通過を完全に防止することに限定されず、変性剤の無い場合と比べて液体の振動板通過が遅くなることも含まれる。
【００１０】
ところで、変性剤には、液体に含まれる溶質と分散質の少なくとも一方（液体の一部）を固まりに変える物質（物質Ｍ１とする）と、液体に含まれる溶媒又は分散媒を固まりに変える物質（物質Ｍ２とする）との少なくとも一方が含まれてもよい。この態様は、振動板からの液の染み出しを抑制することが可能な好適な例を提供することができる。物質Ｍ１は、液体に含まれる溶質等の物質と反応して析出する物質、液体に含まれる分散質を凝集させる凝集剤、等の一種以上が好ましい。物質Ｍ２には、分散媒又は溶媒をゲル化させる物質等が含まれる。物質Ｍ２によって生成する固まりには、溶媒や分散媒が固まることによる実質的な溶液全体の固まりが含まれる。
【００１１】
振動板がセラミック製の基材を有する場合、この基材の内部にある隙間に変性剤が含まれてもよい。
【００１２】
また、本発明は、変形可能な振動板と、壁の一部である前記振動板の変形により液体に圧力が加わる圧力室と、を備えた流路ユニットの製造方法であって、
前記振動板のセラミック製の基材となる部分を少なくとも含む前駆体を加熱して前記基材を形成する形成工程と、
前記基材の内部に形成される隙間に、前記液体から固まりを生成する変性剤を含浸させる含浸工程と、
を含む、態様を有する。
【００１３】
更に、本発明は、液体噴射ヘッドの製造方法、液体噴射装置の製造方法、等の態様を有する。
【００１４】
上述した態様において、流路ユニット使用中にセラミック製の基材の内部にある隙間に液体が浸入すると、この隙間に含まれる変性剤によって液体から固まりが生成される。その結果、流路ユニット使用中に圧力室内の液体に由来する液の隙間を通る染み出しが抑制される。従って、本態様は、セラミック製の基材を有する振動板からの液の染み出しを抑制することが可能な技術を提供することができる。
なお、上記態様は、基材の内部にある隙間の全てが変性剤で充填されることに限定されず、隙間の一部のみ変性剤で充填されることも含まれる。
【００１５】
なお、上述した流路ユニットの製造方法の含浸工程は、前記基材の環境を減圧すること、前記基材の環境を加圧すること、及び、前記振動板を振動させること、のうちの一つ以上を少なくとも行うことで前記変性剤を前記隙間に浸透させる浸透工程を含んでもよい。本態様は、変性剤の浸透効率を向上させることができる。
【図面の簡単な説明】
【００１６】
【図１】使用前後の流路ユニットＵ０を模式的に例示する断面図。
【図２】液体噴射ヘッド１の構成を模式的に例示する分解斜視図。
【図３】（ａ）は図２のＡ１−Ａ１の位置における液体噴射ヘッド１の断面図、（ｂ）は図２のＡ２−Ａ２の位置における液体噴射ヘッド１の断面図。
【図４】（ａ）〜（ｃ）は液体噴射ヘッド１の製造工程を模式的に例示するための断面図。
【図５】（ａ）は流路ユニット製造工程を例示する図、（ｂ）は流路ユニットＵ０の製造途中及び使用中の様子を模式的に例示する断面図、（ｃ）はゲルで隙間ＣＬ１を充填した流路ユニットＵ０を模式的に例示する断面図。
【図６】含浸装置３００を模式的に例示する図。
【図７】含浸処理を例示する図。
【図８】振動板振動処理時の様子を模式的に例示する断面図。
【図９】（ａ），（ｂ）は振動板１１における変性剤１４ａの濃度分布を例示する図。
【図１０】液体噴射装置２００の構成の概略を例示する図。
【発明を実施するための形態】
【００１７】
以下、本発明の実施形態を説明する。むろん、以下の実施形態は本発明を例示するものに過ぎず、実施形態に示す特徴の全てが発明の解決手段に必須になるとは限らない。
【００１８】
（１）流路ユニット及び液体噴射ヘッドの概要の例示：
まず、流路ユニット及び液体噴射ヘッドの例を説明する。図１は、圧電素子３を設けた使用前後の流路ユニットＵ０を模式的に例示する断面図であり、使用前後のそれぞれについて振動板１１の要部を拡大して下側に示している。分かり易く示すため、セラミック結晶粒子１３を振動板１１の厚みと比べて大きくし、隙間ＣＬ１を粒子１３と比べて大きくしている。むろん、振動板の厚みに対するセラミック結晶粒子の大きさは特に限定されず、粒子に対する隙間の大きさも特に限定されず、粒子の形状も特に限定されない。図１の使用前後それぞれの上側では粒子１３にハッチングを付し、下側では充填剤１４，１５にハッチングを付している。図２は、流路ユニットＵ０を含む液体噴射ヘッド１の構成の概略を例示している。図３（ａ）は、液体噴射ヘッド１を図２のＡ１−Ａ１の位置での断面図を示している。図３（ｂ）は、液体噴射ヘッド１を図２のＡ２−Ａ２の位置での断面図を示している。
【００１９】
上述した図中、符号Ｄ１は振動板１１及び流路ユニットＵ０の厚み方向を示している。符号Ｄ３は、流路ユニットＵ０の長手方向を示し、例えば、長尺状の圧力室２１の併設方向であり、圧力室２１の幅方向とされる。符号Ｄ４は、流路ユニットＵ０の短手方向を示し、例えば、圧力室２１の長手方向とされる。各方向Ｄ１，Ｄ３，Ｄ４は、互いに直交するものとするが、互いに交わっていれば直交していなくてもよい。分かり易く示すため、各方向Ｄ１，Ｄ３，Ｄ４の拡大率は異なることがあり、圧電素子３の面積率も異なることがあり、各図は整合していないことがある。
【００２０】
なお、本明細書で説明する位置関係は、発明を説明するための例示に過ぎず、発明を限定するものではない。従って、圧力室の上以外の位置、例えば、下、左、右、等に振動板が配置されることも、本発明に含まれる。また、方向や位置等の同一、直交、等は、厳密な同一、直交、等のみを意味するのではなく、製造時等に生じる誤差も含む意味である。更に、接すること、及び、接合することは、間に接着剤等の介在するものが有ることと、間に介在するものが無いこととの両方を含む。
【００２１】
図１等に示す流路ユニットＵ０は、変形可能な振動板１１と、壁の一部である振動板１１の変形により液体Ｆに圧力が加わる圧力室２１と、を備える。振動板１１は、液体Ｆから固まりを生成する変性剤１４ａを含む。例えば、振動板１１は、セラミック製の基材１２の内部１２ｃにある隙間ＣＬ１に変性剤１４ａを含む。この変性剤１４ａの作用により生成する充填剤１５は、基材１２の内部１２ｃにある隙間ＣＬ１を充填し、液体Ｆの通過を抑制する。
【００２２】
ここで、隙間ＣＬ１に充填剤が無い場合に圧力室２１内に液体Ｆを満たしたときに振動板１１の圧力室２１とは反対側の第二の面（表面１１ａ）から染み出る液の流量（単位時間当たりの液の重量）をＱｃ（Ｑｃ＞０）、隙間ＣＬ１に充填剤を充填した場合に圧力室２１内に液体Ｆを満たしたときに振動板１１の第二の面（表面１１ａ）から染み出る液の流量をＱｓ（Ｑｓ≧０）とする。液体Ｆの通過を抑制するとは、Ｑｓ＜Ｑｃであることを意味する。むろん、Ｑｓ＝０が理想である。また、基材の内部１２ｃにある隙間ＣＬ１の全てが充填剤で充填されることが理想であるが、隙間ＣＬ１の一部のみ充填剤で充填されてもよい。振動板１１の圧力室２１側の第一の面（裏面１１ｂ）と反対の第二の面（表面１１ａ）との厚み方向Ｄ１における中間位置１１ｍの隙間ＣＬ１に充填剤が充填されていると、充填剤が長期間残り易いので好ましい。従って、厚み方向の少なくとも中間位置に変性剤が含まれた振動板を有する流路ユニットは、高耐久性を有する。
【００２３】
図１に示す基材１２は、グリーンシート、スラリー、といったセラミック前駆体から焼成されて形成され、多数のセラミック結晶粒子１３が含まれている。粒子１３同士の間には、僅かな隙間ＣＬ１が形成されている。基材１２は、振動板１１から隙間ＣＬ１を除いた部分を指すものとする。すなわち、基材の内部１２ｃには、厚み方向Ｄ１へ繋がるような隙間ＣＬ１が形成されている。この隙間ＣＬ１に充填剤が充填されていない場合、圧力室内のインク等の少なくとも一部の成分が裏面１１ｂ（第一の面）から隙間ＣＬ１を通って表面（第二の面）１１ａに染み出してしまう。特に、圧電素子の駆動により基材が振動すると、液が染み出し易くなる。
【００２４】
図３（ｂ）等を参照して、高画質化及び高速化に向けたノズルの高密度化と低コスト化との両立と液漏れについて説明する。ノズル６２を高密度化するには、ノズル６２のピッチＰを狭くする必要がある。ノズルピッチＰを狭くするには、圧力室２１の幅Ｗを狭くする必要がある。圧力室の幅Ｗが狭くなると、液滴を吐出するための振動板の変位量が低下する。この変位量の低下を抑えるためには、振動板厚Ｔを例えば１〜３μｍ程度と薄くしなければならない。しかし、セラミック製の振動板を薄くすると、振動板から液の染み出しが発生する。隙間ＣＬ１は非常に狭いため、多くの場合、圧力室内の溶液のうち溶媒といった一部の成分が染み出す。グリーンシート、スラリー、といったセラミック製の振動板の前駆体は、粉体の形状を留めるためにバインダーが多く含まれている。また、粉体の焼成であるために焼成後の結晶粒界部に隙間ＣＬ１が発生し易い。このような隙間ＣＬ１による「液漏れ」は振動板が厚い場合には、途中で液が止まり、顕在化していなかったので、液漏れは振動板の厚みについて薄く極限を追求するようになって顕在化した問題と言える。
【００２５】
また、振動板を薄くしても液漏れが生じないようにするためＳｉウエハーを使うと、高価な半導体製造装置を用いる必要があり、液体噴射ヘッドのコストアップとなる。また、圧力室に面した振動板の表面をパラキシリレン系のポリマーでコーティングする方法は、使用中にコーティングが剥がれるという耐久性の問題と、パラキシリレン系のポリマーの付着により接合基板との接着強度が低下するという問題とがある。
更に、染み出る液は、原液インクと染料又は顔料濃度が大きく異なる場合がある。これは、インク中の粒子がフィルタリングされるためである。故に、液漏れを生む隙間ＣＬ１は微小な隙間であり抑制が難しく、液漏れを一部抑制できてもばらつきにより液体噴射ヘッドの歩留まりの低下を招く。
【００２６】
そこで、本流路ユニットＵ０は、ノズル６２から噴射する液体Ｆから固まりを生成する変性剤１４ａを使用前に振動板１１に含ませておき、この変性剤１４ａの作用により液漏れを抑制している。流路ユニット使用中に圧力室２１から振動板１１に液体Ｆが浸入すると、振動板１１に含まれる変性剤１４ａによって液体Ｆから固まりが生成される。基材１２の内部１２ｃにある隙間ＣＬ１に変性剤１４ａが含まれる場合、圧力室２１から隙間ＣＬ１に液体Ｆの少なくとも一部の成分が入ると、隙間ＣＬ１に含まれる変性剤１４ａによって液体Ｆから固まりが生成される。その結果、流路ユニット使用中に圧力室２１内の液体Ｆに由来する液の振動板１１を通る染み出しが抑制されると考えられる。従って、本技術は、流路ユニット使用中に圧力室２１内の液体Ｆに由来する液の振動板１１からの染み出しを抑制することが可能である。
なお、隙間ＣＬ１に充填剤１４が充填されているか否かは、断面ＥＤＸ（Energy Dispersive X-ray Spectroscopy）マッピング分析、ＸＰＳ（X-ray Photoelectron Spectroscopy）、ＦＴ−ＩＲ（Fourier Transform Infrared）法、等により確認することができる。
【００２７】
図２に例示する液体噴射ヘッド１は、符号１０，２０，３０の各部を有する流路ユニットＵ０と、圧力室２１に連通するノズル６２と、を備え、インク（液体）を噴射（吐出）するインクジェット式記録ヘッドである。図１０に例示する液体噴射装置２００は、前述のような液体噴射ヘッドを搭載したインクジェットプリンター（記録装置）である。
なお、液体噴射ヘッド１は、封止プレート４０やリザーバープレート５０を必ずしも備える必要は無い。例えば、封止プレートが無い場合にはリザーバープレートを接合基板にすることができ、リザーバープレートも無い場合にはノズルプレートを接合基板にすることができる。また、液体噴射ヘッドはいわゆるコンプライアンスプレート等の他のプレートを備えていてもよく、例えば、コンプライアンスプレートがリザーバープレートとノズルプレートとの間に配置されてもよい。更に、これらのプレートが複数のプレートで構成されてもよいし、複数のプレートの機能を一枚のプレートが備えていてもよい。
【００２８】
振動板部１０は、振動板１１、圧電素子３、リード電極８４、等を有する圧電アクチュエーターである。振動板部１０は、駆動信号ＳＧ１に応じて変形して圧力室２１内の液体に圧力を加える。
振動板１１は、スペーサー部２０の一方の面（表面２０ａ）を封止し、該スペーサー部２０と接する裏面１１ｂとは反対側の表面１１ａに圧電素子３、リード電極８４、等が設けられている。振動板の裏面１１ｂは、圧力室２１の壁面の一部を構成する。すなわち、圧力室２１の壁の一部である振動板１１は、圧電素子３により駆動信号ＳＧ１に応じた変形をする。振動板１１は、矩形板状でもよいし、矩形板状でなくてもよい。
【００２９】
圧電素子３は、圧電体層８２と、該圧電体層の圧力室２１側に設けられた下電極（第一電極）８１と、圧電体層８２の他方側に設けられた上電極（第二電極）８３とを有する圧力発生部である。図２に示す各圧電素子３は、各圧力室２１に対応した位置にある。圧電素子３を駆動制御するための制御回路基板９１は、例えば、上電極８３に対してフレキシブル基板等といったケーブル類９２を介して接続される。電極８１，８３の一方は、共通電極にされてもよい。上下電極の構成金属には、例えば、Ｐｔ（白金）、Ａｕ（金）、Ｉｒ（イリジウム）、Ｔｉ（チタン）、等の一種以上を用いることができる。圧電体層８２には、例えば、ＰＺＴ（チタン酸ジルコン酸鉛、Ｐｂ（Ｚｒx，Ｔｉ1-x）Ｏ3）といった強誘電体、非鉛系ペロブスカイト型酸化物、といったペロブスカイト構造を有する材料等を用いることができる。リード電極８４は、下電極８１に接続されてもよいし、上電極８３に接続されてもよい。リード電極の構成金属には、Ａｕ、Ｐｔ、Ａｌ（アルミニウム）、Ｃｕ（銅）、Ｎｉ（ニッケル）、Ｃｒ（クロム）、Ｔｉ、等の一種以上を用いることができる。
【００３０】
スペーサー部２０には、厚み方向Ｄ１へ貫通した圧力室２１が形成されている。このスペーサー部２０が振動板１１と接続部３０とに挟まれることにより、圧力室２１が流路ユニットＵ０の内部に設けられる。スペーサー部２０は、矩形板状でもよいし、矩形板状でなくてもよい。
各圧力室２１は、長手方向を流路基板の短手方向Ｄ４に向けた長尺状に形成され、流路基板の長手方向Ｄ３へ複数並べられている。圧力室２１同士の間は、隔壁２２とされる。圧力室２１内の液体には、壁の一部である振動板１１の変形により圧力が加わる。圧力室２１の幅や長さは、裏面２０ｂ側の長さが表面２０ａ側の長さよりも短くされてもよい。流路基板の長手方向Ｄ３へ並んだ圧力室２１の列は、流路基板の短手方向Ｄ４へ複数並べられてもよい。
【００３１】
接続部３０には、各圧力室２１に連通する位置で厚み方向Ｄ１へ貫通した液体の供給孔３１及びノズル連通孔３２が形成されている。すなわち、接続部３０は、孔３１，３２を除いてスペーサー部２０における表面２０ａとは反対側の他方の面（裏面２０ｂ）を封止する。接続部３０は、矩形板状でもよいし、矩形板状でなくてもよい。各供給孔３１は各圧力室２１の長手方向（Ｄ４）の一端に対応する位置に設けられ、各ノズル連通孔３２は各圧力室２１の長手方向（Ｄ４）の他端に対応する位置に設けられている。孔３１，３２及び圧力室２１は、流路ユニットＵ０の液体流路Ｆ１となる。
【００３２】
なお、振動板１１、スペーサー部２０及び接続部３０には、例えば、ジルコニア（ＺｒＯx）、酸化イットリウム（ＹＯx）、アルミナ（ＡｌＯx）、といったセラミックス等の一種以上の絶縁性材料を用いることができる。
【００３３】
接続部３０の裏面３０ｂに接合される封止プレート４０には、厚み方向Ｄ１へ貫通した液体の共通供給孔４１、ノズル連通孔４２、及び、リザーバー５１への液体導入孔４３（図３（ａ）参照）が形成されている。共通供給孔４１は、長手方向を封止プレート４０の長手方向Ｄ３に向けた長尺状に形成され、接続部の複数の供給孔３１に連通する位置に設けられている。各ノズル連通孔４２は、接続部の各ノズル連通孔３２に連通する位置に設けられている。液体導入孔４３は、流路ユニットＵ０に接しない位置に設けられている。封止プレートの裏面４０ｂは、リザーバー５１の壁面の一部を構成する。
リザーバープレート５０には、厚み方向Ｄ１へ貫通したリザーバー５１及びノズル連通孔５２が形成されている。リザーバー５１は、共通供給孔４１と液体導入孔４３とに連通した共通インク室である。各ノズル連通孔５２は、封止プレートの各ノズル連通孔４２に連通する位置に設けられている。
【００３４】
ノズルプレート６０には、各ノズル連通孔５２に連通する位置で厚み方向Ｄ１へ貫通したノズル６２が形成されている。ノズルプレート６０の裏面は、ノズル６２から液滴を噴射するノズル面６０ｂとされる。図２に示すノズルプレート６０は、各圧力室２１に連通するノズル６２が所定方向（Ｄ３）へ所定間隔で並べられたノズル列を有している。複数のノズルは、千鳥状に配置されてもよい。
なお、上記プレート４０，５０，６０を含む種々のプレートの材料には、例えば、ステンレスやニッケルといった金属、合成樹脂、セラミックス、等の一種以上を用いることができる。
【００３５】
上述した液体噴射ヘッド１において、インク等の液体は、液体導入孔４３から導入されてリザーバー５１内を満たし、共通供給孔４１及び個別の供給孔３１を通って圧力室２１内を満たす。制御回路基板９１からの駆動電圧（駆動信号ＳＧ１）に応じて振動板１１を圧力室２１側へ膨らませるように圧電素子３が変形すると、それに応じて振動板１１も変形し、振動板１１の変形により圧力室２１内の液体の圧力が高まり、ノズル連通孔３２，４２，５２を介してノズル６２から液滴が噴射される。
【００３６】
（２）液体噴射ヘッド製造方法の概要の例示：
次に、図１〜３とともに図４を参照して、液体噴射ヘッドの製造方法を例示する。図４は、流路基板の短手方向Ｄ４に沿った垂直断面図である。
【００３７】
まず、例えばジルコニア等といったセラミック粉体とバインダーと溶媒を含むペーストから所望の厚みのグリーンシートを成形する。この成形には、ドクターブレード装置やリバースロールコーター装置等といった一般的な装置を用いることができる。スペーサー部２０用のグリーンシート、及び、接続部３０用のグリーンシートには、切断や切削や打ち抜き等といった機械加工やレーザー加工を施す。これにより、圧力室２１を有するシート状のスペーサー部前駆体１２０が得られ、孔３１，３２を有するシート状の接続部前駆体１３０が得られる。振動板１１用のグリーンシートは、必要無ければ加工は不要である。得られる振動板前駆体１１１とスペーサー部前駆体１２０と接続部前駆体１３０とを積層すると、図４（ａ）に示すような前駆体１００となる。
以上が、振動板１１のセラミック製の基材１２となる部分を少なくとも含む前駆体１００を形成する前駆体形成工程Ｓ１である。
【００３８】
次いで、上記前駆体１００を一体焼成し、図４（ｂ）に示すようにセラミック製の基材１２を含む流路ユニット本体１０１を形成する（加熱工程Ｓ２）。焼成温度は、一体化されたセラミック製流路ユニット本体が形成される温度であれば特に限定されず、例えば、１３００〜１５００℃程度とすることができる。焼成前に、焼成温度よりも低い脱脂温度で加熱して前駆体１００を脱脂してもよい。更に、脱脂前に、脱脂温度よりも低い乾燥温度で加熱して前駆体を乾燥させてもよい。得られる流路ユニット本体１０１は、特別な接着処理等を加える必要が無く、各部１２，２０，３０の重ね合わせ面のシール性が得られる。
なお、流路ユニット本体は、セラミック粉体とバインダーと溶媒を含むスラリーを用いるゲルキャスト法等により形成してもよい。
【００３９】
前駆体を焼成すると、多数のセラミック結晶粒子が形成される。これらの粒子同士の間には、隙間が形成されることがある。ノズルを高密度化するため振動板を薄くすると、液体噴射ヘッド使用中に振動板の基材の内部に形成される隙間を通った圧力室内の液が圧電素子側に染み出す現象が生じる。この現象を抑制するため、液体噴射ヘッドの製造工程の途中で振動板に変性剤を含ませることにしている。図４（ｃ）の例では変性剤を含ませた振動板１１を形成した後に圧電素子３を形成しているが、圧電素子形成後に変性剤の含浸工程を行うことも可能である。含浸工程の詳細は、後述する。
【００４０】
含浸工程を経て、振動板１１を含む流路ユニットＵ０を形成した後、図４（ｃ）に示すように、振動板１１上に下電極８１、リード電極８４（図３（ａ）参照）、圧電体層８２、及び、上電極８３を形成する（圧電素子形成工程Ｓ３）。電極８１，８３，８４は、スパッタ法等といった気相法で形成してもよいし、スピンコート法等といった液相法で形成した塗布膜を加熱する方法等で形成してもよい。スピンコート法等といった液相法によって圧電体層を形成する場合、例えば、ＰＺＴを構成する金属の有機物を分散媒に分散した前駆体溶液の塗布工程、例えば１７０〜１８０℃程度の乾燥工程、例えば３００〜４００℃程度の脱脂工程、及び、例えば５５０〜８００℃程度の焼成工程の組合せを複数回行えばよい。不要箇所の電極や圧電体層は、パターニングにより除去してもよい。また、レジストパターンを振動板上に形成し、振動板全面上に電極や圧電体層を形成した後にレジストパターンとともに電極や圧電体層を除去してもよい。
【００４１】
その後、流路ユニットＵ０、封止プレート４０、リザーバープレート５０、及び、ノズルプレート６０を接合し、制御回路基板９１をケーブル類９２で圧電素子３に接続する（ヘッド形成工程）。部材Ｕ０，４０，５０，６０間の接合は、プレートと略同じ孔を形成した熱圧着用接着シートを部材間に挟んだ状態で部材同士を熱圧着する方法、液状の接着剤を部材間に塗布する方法、熱圧着性（自己圧着性）を有する部材を用いて部材同士を熱圧着する方法、等が可能である。制御回路基板９１の接続は、部材Ｕ０，４０，５０，６０間の一部又は全部を接合する前に行ってもよい。
以上により、図３（ａ），（ｂ）で示したような液体噴射ヘッド１が製造される。
【００４２】
（３）流路ユニット及びその製造方法の例：
次に、図５〜９を参照して、流路ユニットＵ０及びその製造方法の例を説明する。
図５（ａ）は、流路ユニットの製造工程を示している。まず、例えば、ジルコニア（ＺｒＯx）に酸化イットリウム（ＹＯx）をモル比で４〜８％添加した粉体をバインダー等に分散したペーストをシート状に成形してグリーンシートを形成し、必要に応じてグリーンシートを加工して、各前駆体１１１，１２０，１３０を形成して積層する（前駆体形成工程Ｓ１１）。次いで、前駆体１１１，１２０，１３０を一体的に脱脂し（脱脂工程Ｓ１２）、例えば１３００〜１５００℃程度で一体焼成する（焼成工程Ｓ１３）。基材１２とスペーサー部２０と接続部３０を接合した一体焼成物（１０１）の断面の様子を図５（ｂ）の最上段に示している。この一体焼成物には、多数の結晶粒子１３が形成され、粒子１３間に隙間ＣＬ１が形成されている。
以上の工程Ｓ１１〜Ｓ１３は、基材１２を形成する形成工程の例である。
【００４３】
次いで、変性剤１４ａを一体焼成物の少なくとも振動板になる部分の基材１２に含浸させる（変性剤含浸工程Ｓ１４）。図５（ｂ）の上から２段目には、変性剤１４ａを含む充填剤１４が基材内部の隙間ＣＬ１に充填されていることが示されている。
【００４４】
変性剤１４ａには、液体Ｆに含まれる溶質と分散質の少なくとも一方を固まりに変える物質（物質Ｍ１とする）、液体Ｆに含まれる溶媒又は分散媒を固まりに変える物質（物質Ｍ２とする）、等の一種以上を含むものを用いることができる。含浸のため変性剤を分散又は溶解する場合、分散媒又は溶媒は、水でもよいし、水でなくてもよい。
【００４５】
物質Ｍ１には、液体Ｆの溶質等の成分と反応して析出する（固まりに変える）物質、液体Ｆの分散質を凝集させる（固まりに変える）凝集剤、等の一種以上が含まれる。液体Ｆの溶質と反応して析出する物質には、リン酸塩、炭酸塩、硫酸塩、等が含まれる。例えば、液体ＦにＣａイオンといったアルカリ土類金属のイオンが含まれる場合、リン酸ナトリウムといった水溶性のリン酸塩とからリン酸カルシウム等の難溶塩（固まり）が析出する。凝集剤には、硫酸アルミニウム、ミョウバン、ポリ塩化アルミニウム、アルギン酸ナトリウム、有機高分子凝集剤、等が含まれる。例えば、液体Ｆに顔料粒子といった凝集可能なコロイド粒子が含まれる場合、凝集剤によりコロイド粒子が凝集して凝集塊（固まり）が生成される。
【００４６】
物質Ｍ２には、液体Ｆの分散媒又は溶媒をゲル化させる（固まりに変える）物質等の一種以上が含まれる。分散媒をゲル化させる物質には、ブドウ糖多糖といったゲル化剤等が含まれる。生成する固まりには、溶媒や分散媒が固まることによる実質的な溶液全体の固まりが含まれる。
【００４７】
変性剤の含浸処理は、大気圧下で溶液槽３８０に入れた変性剤に流路ユニット本体１０１をディッピングする（図６参照）だけでもよいが、減圧処理と加圧処理の少なくとも一方を組み合わせてもよい。これらの処理とディッピングとの組合せで含浸処理を行うのは、比較的容易なプロセスで比較的有効な効果を得るためである。より強い効果、更なる適正化を進める場合は、図６に示すような含浸装置３００を用い図７の例１〜５に示すような含浸処理も可能である。
【００４８】
図６は、上記処理を実行可能な含浸装置３００を模式的に例示している。この含浸装置３００は、圧力調整バルブ３２２を介して減圧用ポンプ３２０を接続した減圧チャンバー３１０と、圧力調整バルブ３４２を介して加圧用窒素ボンベ３４０を接続した加圧チャンバー３３０とを備えている。減圧チャンバー３１０には、外部との間で流路ユニット本体１０１又は溶液槽３８０を出し入れ可能な移動口兼開閉バルブ３１２が設けられている。加圧チャンバー３３０には、外部との間で流路ユニット本体１０１又は溶液槽３８０を出し入れ可能な移動口兼開閉バルブ３３２が設けられている。減圧チャンバー３１０と加圧チャンバー３３０との間には、チャンバー３１０，３３０間で流路ユニット本体１０１又は溶液槽３８０を移動可能な移動口兼開閉バルブ３３４が設けられている。
【００４９】
図７は、含浸処理の例１〜７を示している。もちろん含浸処理は、これら７つの例に限られるものではない。例１は、大気圧下で溶液槽３８０に流路ユニット本体１０１を入れてから所定時間後、溶液槽３８０から流路ユニット本体１０１を取り出して減圧チャンバー３１０内で所定時間減圧処理（例えば絶対圧０．１〜０．５気圧程度）を行う含浸処理を示している。減圧処理を行う工程は、基材の環境を減圧することで変性剤を隙間に浸透させる工程である。例２は、例１の処理後、流路ユニット本体１０１を減圧チャンバー３１０内から加圧チャンバー３３０内に移して所定時間加圧処理（例えば絶対圧２〜９気圧程度）を行う含浸処理を示している。加圧処理を行う工程は、基材の環境を加圧することで変性剤を隙間に浸透させる工程であり、減圧処理と組み合わせることも可能である。例３は、大気圧下で溶液槽に流路ユニット本体を入れてから所定時間後、溶液槽から流路ユニット本体を取り出して加圧チャンバー内で所定時間加圧処理を行う含浸処理を示している。これにより、浸透効率が向上する。例４は、減圧チャンバー内に入れた溶液槽に流路ユニット本体を入れてから所定時間減圧処理を行う含浸処理を示している。例５は、加圧チャンバー内に入れた溶液槽に流路ユニット本体を入れてから所定時間加圧処理を行う含浸処理を示している。例６は、流路ユニット本体１０１を用いて液体噴射ヘッドの状態に組み立て、変性剤１４ａを含む充填剤１４を圧力室２１内に供給した後、圧電素子３を繰り返し駆動させる駆動電圧（駆動信号ＳＧ１）を制御回路基板９１から出して振動板を振動させる振動処理を行う含浸処理を示している。振動処理を行う工程は、振動板を振動させることで変性剤を隙間に浸透させる工程であり、減圧処理や加圧処理と組み合わせることも可能である。例７は、大気圧下で溶液槽に流路ユニット本体を入れて所定時間ディッピング処理を行う含浸処理を示している。
減圧処理、加圧処理、及び、振動処理のうちの一つ以上を少なくとも行うことで変性剤を隙間に浸透させる浸透工程が含浸工程に含まれていると、変性剤の浸透効率が向上する。
【００５０】
図８は、上記例６の振動板振動処理時の様子を模式的に例示している。この例の圧電素子３は、制御回路基板９１からの駆動電圧が”Ｌ”（ロー）である場合に撓みの少ない状態となり、前記駆動電圧が”Ｈ”（ハイ）である場合に撓みの多い状態となっている。この圧電素子３の変形により基材１２が圧力室２１側に撓むと、裏面１１ｂ側の隙間ＣＬ１が若干拡がる。駆動電圧”Ｈ”を繰り返し供給して基材１２を繰り返し撓ませると、隙間ＣＬ１が拡がったり狭まったりするので、隙間ＣＬ１に溶液槽の液が入り込み易くなる。また、繰り返しの撓みは圧力室２１に繰り返しの加圧と減圧も生じさせる。従って、振動板を振動させながら溶液槽の液を浸透させる例６は、浸透効率が向上する。また、直流電圧”Ｈ”の印加を維持して図８の下段に示す状態を保っても、隙間ＣＬ１が拡がっているため、浸透効率が向上する。
なお、含浸工程は、焼成後であれば良く、他の部品組み込み後などでも処理が可能であれば後工程になるほど良い。
また、変性剤１４ａを基材１２に含浸させると、含浸した液体の成分の変化（硬化等）により振動板の硬さ等が変化する。そこで、制御回路基板９１から圧電素子３に駆動信号を供給して振動板１１を振動させるとき、含浸した液体の成分の変化状況に応じて駆動信号を調整してもよい。この処理は、例えば、含浸回数、含浸時間、振動板の電気抵抗や残留振動や固有振動周期といった電気的状態、等に基づいて駆動信号の電圧や周波数等を調整することにより行うことができる。変化状況に応じて駆動信号を調整する例も、液漏れが抑制される好適な例となる。
【００５１】
含浸工程の後、流路内における変性剤の余分な付着を除去する洗浄を行った後に流路ユニット本体を乾燥させ、流路ユニットＵ０を完成させる（洗浄工程Ｓ１５）。このときの様子を図５（ｂ）の上から３段目に示している。その後、液体噴射ヘッドの状態に組み立てていない場合には、図４（ｃ）で示したように圧電素子３を振動板１１上に形成し、図３で示したようにノズルプレート等を接合すると、液体噴射ヘッド１が形成される。
以上の工程Ｓ１４，Ｓ１５は、変性剤１４ａを含浸させる含浸工程の例である。
【００５２】
液体噴射ヘッド１の使用を開始して圧電素子３を駆動すると、インク等の液体Ｆは、液体導入孔４３、リザーバー５１、共通供給孔４１及び個別の供給孔３１を介して圧力室２１内に供給される。そして、図５（ｂ）の最下段に示すように、圧力室２１内に液体Ｆが充填され、ノズル６２から液滴が噴射されるようになる。
【００５３】
インク等の液体Ｆには、例えば、Ｃａ（カルシウム）、Ｍｇ（マグネシウム）、Ｂａ（バリウム）といったアルカリ土類金属の塩、Ｋ（カリウム）といったアルカリ金属の塩、Ｃｕ（銅）、Ｚｎ（亜鉛）といった金属の塩、等を一種以上含む水溶液が用いられる。
【００５４】
液体Ｆが振動板１１の裏面１１ｂに接すると、液体Ｆの少なくとも一部の成分がセラミック製の基材１２の内部にある隙間ＣＬ１に入る。すると、隙間ＣＬ１に含まれる変性剤１４ａによって液体Ｆから固まりが生成され、この固まりを含む材料（充填剤１５）が基材内部の隙間ＣＬ１に充填された状態になる。図１の下半分には、変性剤１４ａによって生成した固まりを含む充填剤１５が隙間ＣＬ１に充填されていることが示されている。
【００５５】
例えば、溶媒が水である液体Ｆがアルカリ土類金属塩や金属塩を含むインクであり、変性剤１４ａがリン酸塩等の難溶塩を生成する材料である場合、この材料とアルカリ土類金属等とが反応して難溶塩の固まりが析出する。このインク反応物である析出物が図５（ｂ）の最下段に示すような充填剤１５Ａとして隙間ＣＬ１を閉塞し、液体Ｆの流通を抑制する。すなわち、液体噴射ヘッド１の使用中に液漏れ抑制の変化が生じる。
【００５６】
また、液体Ｆが凝集可能な顔料コロイド粒子を含む顔料インクであり、変性剤１４ａが硫酸アルミニウム等のコロイド粒子から凝集物を生成する材料である場合、この材料がコロイド粒子を凝集させて固まりを生成させる。このインク反応物である凝集物が図５（ｂ）の最下段に示すような充填剤１５Ａとして隙間ＣＬ１を閉塞し、液体Ｆの流通を抑制する。すなわち、液体噴射ヘッド使用中に液漏れ抑制の変化が生じる。
【００５７】
更に、変性剤１４ａがゲル化剤である場合、隙間ＣＬ１に入った液体Ｆがゲル化し、このゲルが図５（ｃ）に示すような充填剤１５Ｂとして隙間ＣＬ１を閉塞し、液体Ｆの流通を抑制する。すなわち、液体噴射ヘッド使用中に液漏れ抑制の変化が生じる。
【００５８】
液体噴射ヘッド使用中に基材内部の隙間ＣＬ１に充填される充填剤１５Ａ，１５Ｂは、変性剤１４ａによって液体Ｆから生成される固まりを含んでおり、振動板厚み方向Ｄ１への液体の通過を抑制する。従って、液体噴射ヘッド使用中に圧力室２１内の液体Ｆに由来する液の隙間ＣＬ１を通る染み出しが抑制される。
【００５９】
以上説明したように、本技術は、流路ユニット使用中に圧力室２１内の液体Ｆに由来する液の薄い振動板１１からの染み出しを抑制することが可能である。むろん、リン酸塩や硫酸アルミニウム以外の物質Ｍ１、ゲル化剤以外の物質Ｍ２、等を用いても、同様の作用により液の染み出しを抑制することが可能である。
【００６０】
また、薄い振動板からの液漏れが抑制されることにより、ノズルの高密度化、ひいては印刷物等の出力物の高画質化及び高速化を図ることができる。また、シンプルなプロセスで液体噴射ヘッドを製造することができるので、相反する要素である低コストとノズル高密度化の両立を図ることができる。更に、充填剤により振動板の強度を補強することができると、耐久性、及び、耐溶媒性といった信頼性の向上を図ることができる。
更に、流路ユニットの他部品との接合面に変性剤が付着しても、パラキシリレン系のポリマーのような接着力の低下は生じ難い。従って、液体噴射ヘッドの歩留まり向上を図ることができる。
【００６１】
なお、主目的である液漏れの抑制により耐久性や信頼性の向上を図ることができるので、民生のプリンターだけでなく、商業用や工業用の液体噴射装置への発展が期待される。
【００６２】
ところで、振動板１１の裏面（第一の面）１１ｂ側から変性剤１４ａを含浸させると、図９（ａ）に例示するように、変性剤１４ａの濃度分布が振動板の裏面１１ｂ側に偏ることがある。なお、図９（ａ），（ｂ）において、横軸は振動板の厚み方向Ｄ１における位置を表し、縦軸は前記位置による変性剤１４ａの濃度を表す。濃度分布はあくまでも例示であり、必ずしもこのような特性になるとは限らない。例えば、振動板の表面１１ａ側まで変性剤１４ａが浸透しておらず、振動板の途中（１１ｂと１１ａの間）で変性剤１４ａの濃度が０になる可能性もある。
【００６３】
変性剤の濃度は、振動板の単位体積当たりの変性剤の重量等で表される。ここで、表面１１ａと裏面１１ｂとの中点から裏面１１ｂまでの充填剤濃度の相加平均を平均濃度Ｃｂ、中点から表面１１ａまでの充填剤濃度の相加平均を平均濃度Ｃａとする。第一の面（１１ｂ）側における充填剤の存在比Ｒ１は、Ｒ１＝Ｃｂ／（Ｃａ＋Ｃｂ）となる。第二の面（１１ａ）側における充填剤の存在比Ｒ２は、Ｒ２＝Ｃａ／（Ｃａ＋Ｃｂ）となる。なお、中点よりも裏面１１ｂ寄りの位置から裏面１１ｂまでの変性剤濃度の相加平均を平均濃度Ｃｂとし、中点よりも表面１１ａ寄りの位置から表面１１ａまでの変性剤濃度の相加平均を平均濃度Ｃａとしてもよい。
これらの場合、Ｒ１＞Ｒ２となる。この例も、液漏れを抑制可能な好適な例となる。
【００６４】
なお、予め液体Ｆを圧力室２１内に供給すると、振動板の裏面（第一の面）１１ｂ側における変性剤１４ａが圧力室２１へ流出し、図９（ｂ）に例示するように変性剤１４ａの濃度分布が振動板１１の圧力室２１とは反対側の表面（第二の面）１１ａ側に偏ることがある。
上記の場合、Ｒ１＜Ｒ２となる。この場合でも、振動板の表面１１ａ側の変性剤１４ａによって液体Ｆから固まりが生成するので、液漏れを抑制可能な好適な例となる。
【００６５】
（４）液体噴射装置の例：
図１０は、上述した液体噴射ヘッド１を記録ヘッドとして有するインクジェット式の記録装置である液体噴射装置２００の外観を示している。液体噴射ヘッド１を記録ヘッドユニット２１１，２１２に組み込むと、液体噴射装置２００を製造することができる。図１０に示す液体噴射装置２００は、記録ヘッドユニット２１１，２１２のそれぞれに、液体噴射ヘッド１が設けられ、外部インク供給手段であるインクカートリッジ２２１，２２２が着脱可能に設けられている。記録ヘッドユニット２１１，２１２を搭載したキャリッジ２０３は、装置本体２０４に取り付けられたキャリッジ軸２０５に沿って往復移動可能に設けられている。駆動モーター２０６の駆動力が図示しない複数の歯車及びタイミングベルト２０７を介してキャリッジ２０３に伝達されると、キャリッジ２０３がキャリッジ軸２０５に沿って移動する。図示しない給紙ローラー等により給紙される記録シート２９０は、プラテン２０８上に搬送され、インクカートリッジ２２１，２２２から供給され液体噴射ヘッド１から噴射されるインク滴により印刷がなされる。
【００６６】
（５）応用、その他：
本発明は、種々の変形例が考えられる。
例えば、記録装置は、印刷中に液体噴射ヘッドが移動しないように固定されて、記録シートを移動させるだけで印刷を行ういわゆるラインヘッド型のプリンターでもよい。
流体噴射ヘッドから吐出される液体は、液体噴射ヘッドから吐出可能な材料であればよく、染料等が溶媒に溶解した溶液、顔料や金属粒子といった固形粒子が分散媒に分散したゾル、等の流体が含まれる。このような流体には、インク、液晶、等が含まれる。液体噴射ヘッドは、プリンターといった画像記録装置の他、液晶ディスプレー等のカラーフィルタの製造装置、有機ＥＬディスプレーやＦＥＤ（電解放出ディスプレー）等の電極の製造装置、バイオチップ製造装置、等に搭載可能である。
圧力室に圧力を与えるための圧電素子は、図３（ａ），（ｂ）で示したような薄膜型に限定されず、圧電材料と電極材料とを交互に積層させた積層型、縦振動させて各圧力室に圧力変化を与える縦振動型、等でもよい。また、圧電アクチュエーターは、発熱素子の発熱で生じる気泡によってノズルから液滴を噴射させるアクチュエーター、振動板と電極との間に発生させた静電気によって振動板を変形させてノズルから液滴を噴射させるいわゆる静電式アクチュエーター、等でもよい。更には、そのほかの様々な流路ユニットに適用することができる。
【００６７】
振動板は、液体流路を形成するスペーサー部や接続部とは別に焼成されて形成されてからスペーサー部に接合されてもよい。スペーサー部や接続部は、金属、合成樹脂、等、セラミック製でなくてもよい。また、振動板がセラミック製でなくても、本発明を適用可能である。
隙間ＣＬ１には、変性剤の作用により生成する充填剤と他の充填剤とを組み合わせて充填してもよい。他の充填剤には、光硬化樹脂、液体Ｆ等の溶液の水分が吸水剤に吸収されたときに残留する物質、熱硬化樹脂、等の一種以上を用いることができる。前記吸水剤には、グリセリンやジエチレングリコールといった多価アルコール、多糖類といった糖類、ポリアクリル酸のアルカリ金属塩といった吸水性樹脂、塩化カルシウムやシリカゲルといった無機吸水剤、等を一種以上含むものを用いることができる。溶液には、充填剤を生成するための専用の液体も含まれる。
【００６８】
充填剤の形成方法も、様々考えられる。
充填剤の形成工程は、前駆体焼成直後や液体噴射ヘッド形成後の他、液体噴射ヘッド形成前における流路ユニット本体とプレートとの接合直後等に行ってもよい。
【００６９】
また、変性剤は、焼成前の前駆体に含まれていてもよい。例えば、変性剤１４ａが無機金属塩など耐熱性の物質である場合、この耐熱性物質を前駆体に混入しておけば、焼成後の基材１２に変性剤１４ａが存在することになる。変性剤１４ａが存在する場合、圧力室２１内に液体Ｆを供給すると、基材表面の変性剤１４ａにより液体Ｆから固まりが生成し、この固まりを含む充填剤（１５）が隙間ＣＬ１に充填される。従って、この場合も、液漏れを抑制することが可能である。
【００７０】
（６）結び：
以上説明したように、本発明によると、種々の態様により、流路ユニット使用中に振動板からの液の染み出しを抑制することが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００７１】
１…液体噴射ヘッド、３…圧電素子、１０…振動板部、１１…振動板、１１ａ…表面（第二の面）、１１ｂ…裏面（第一の面）、１２…基材、１２ｃ…内部、１３…粒子、１４…充填剤、１４ａ…変性剤、１５，１５Ａ，１５Ｂ…固まりを含む充填剤、２０…スペーサー部、２１…圧力室、３０…接続部、３１…供給孔、３２…ノズル連通孔、４０…封止プレート、５０…リザーバープレート、５１…リザーバー、６０…ノズルプレート、６２…ノズル、１００…前駆体、１０１…流路ユニット本体、１１１…振動板前駆体、１２０…スペーサー部前駆体、１３０…接続部前駆体、２００…液体噴射装置、３００…含浸装置、ＣＬ１…隙間、Ｄ１…厚み方向、Ｆ…液体、Ｆ１…液体流路、ＳＧ１…駆動信号、Ｕ０…流路ユニット。
【図１】
2014184634.tif 000003
【図２】
2014184634.tif 000004
【図３】
2014184634.tif 000005
【図４】
2014184634.tif 000006
【図５】
2014184634.tif 000007
【図６】
2014184634.tif 000008
【図７】
2014184634.tif 000009
【図８】
2014184634.tif 000010
【図９】
2014184634.tif 000011
【図１０】
2014184634.tif 000012